(57)【特許請求の範囲】
【請求項１】
所定の材料でできた試料（１０）のレーザ微細加工用の装置であって、
所定の入射ビームから出発して、集光モジュールの光軸に概ね沿って配向される集束シリンダにしたがって集光され、前記集束シリンダの側面を規定する環状領域（４１０）で最大値を持つ強度分布を有する非回折ビームの生成を可能とする集光モジュール（６０３，６０７）と、
少なくとも一つの第１光パルス（Ｉ１）の放射手段（６０１−６０２，７０１−７０２）であって、前記第１光パルスが前記試料の材料の透過帯域に含まれるスペクトル帯域を有し、したがって前記材料中での線形吸収が制限され、前記集光モジュールにより前記試料中に集光した後、前記集束シリンダの前記側面に位置する前記試料の領域内で多光子吸収による自由電荷のプラズマを生成するように設計される放射手段と、を備えることを特徴とする装置。
【請求項２】
前記第１光パルスは、１００ピコ秒より小さい時間幅を有することを特徴とする請求項１に記載の装置。
【請求項３】
前記放射手段は、第１光強度閾値より高い所定の光強度の第１光パルスまたは第１光パルス列の放射を可能とし、前記第１光強度閾値は、プラズマ形成位置にて前記材料の物理化学的特性の変化を生じさせるのに十分であることを特徴とする請求項１または２に記載の装置。
【請求項４】
前記光強度は、プラズマ形成位置にて前記材料のアブレーションを生じさせるのに十分な第２光強度閾値より高いことを特徴とする請求項３に記載の装置。
【請求項５】
前記放射手段は、プラズマ形成位置にて空間的に重畳されるように設計される少なくとも第２電磁波（Ｉ２）の放射を可能にすることを特徴とする請求項１または２に記載の装置。
【請求項６】
前記放射手段は、単一レーザ光源（７０１）と、前記レーザ光源から放射される光波から出発して第１光パルスおよび少なくとも第２光パルスの生成を可能にする時間領域調整モジュール（７０２）と、を備えることを特徴とする請求項５に記載の装置。
【請求項７】
前記集光モジュールは、空間周波数の空間における環状の強度分布と、空間周波数の空間におけるΦ（ｋｒ，θ）＝Ｎθの形式の位相とを有するビームの生成を可能とし、（ｋｒ，θ）が円筒座標であり、Ｎがゼロではない相対的な整数であることを特徴とする請求項１から６のいずれか一項に記載の装置。
【請求項８】
前記集光モジュールは、前記試料中に集光した後に複数の集束シリンダの同時形成を可能にすることを特徴とする請求項１から７のいずれか一項に記載の装置。
【請求項９】
前記放射手段により放射されるパルスの偏光を調整する手段をさらに備えることを特徴とする請求項１から８いずれか一項に記載の装置。
【請求項１０】
集束シリンダの内側に含まれる材料を排出する手段をさらに備えることを特徴とする請求項１から９のいずれか一項に記載の装置。
【請求項１１】
所定の透過帯域を有する材料でできた試料（１０）をレーザ微細加工する方法であって、
前記材料の透過帯域内に含まれるスペクトル帯域を有し、したがって前記材料中での線形吸収が制限される少なくとも第１パルスを放射すること（１０１）と、
前記試料中に集光した後に集束シリンダにしたがって集光され、前記集束シリンダの側面を規定する環状領域（４１０）で最大値を持つ強度分布を有する非回折ビームの形成を可能にする前記第１パルスを空間的に調整すること（１０３）と、を備え、
前記非回折ビームの光強度は、前記集束シリンダの前記側面に位置する前記試料の領域内での多光子吸収による自由電荷のプラズマの生成を可能にすることを特徴とする方法。
【請求項１２】
プラズマ形成位置にて前記材料の物理化学的特性の変化を生じさせるのに十分な光強度を持つ第１光パルスまたは第１光パルス列を放射することを備えることを特徴とする請求項１１に記載の方法。
【請求項１３】
前記光強度は、プラズマ形成位置にて前記材料のアブレーションを生じさせるのに十分であることを特徴とする請求項１２に記載の方法。
【請求項１４】
前記材料の透過帯域内に含まれるスペクトル帯域を有し、自由電荷のプラズマの吸収による前記材料の加熱を生じさせるようにプラズマ形成位置にて空間的に重畳される少なくとも第２電磁波を放射することをさらに備えることを特徴とする請求項１１に記載の方法。
【請求項１５】
少なくとも一つの貫通穴を形成するための所定の材料でできた試料の微細穴開けに適用される方法であって、
第１光パルスの空間的な調整パラメータの制御により前記貫通穴の直径を制御することと、
前記試料および前記非回折ビームの相対的な位置を制御することと、を備えることを特徴とする請求項１１から１４のいずれか一項に記載の方法。
【請求項１６】
前記貫通穴を形成するために集束シリンダの内側に含まれる材料を排出することをさらに備えることを特徴とする請求項１５に記載の方法。
【請求項１７】
試料の切断に適用される方法であって、切断面（１００）に沿って前記非回折ビームを変位させることを備えることを特徴とする請求項１１から１４のいずれか一項に記載の方法。
【発明の詳細な説明】
【技術分野】
【０００１】
本発明は、高速レーザ微細加工のための方法および装置に関し、特にマイクロエレクトロニクス用材料の微細穴あけ加工に適する。
【背景技術】
【０００２】
マイクロおよびナノエレクトロニクス用および太陽光発電用の半導体ウェハに、または、ウェハを貫通するチャネルまたは「ビア」を穴開けするための様々な技術が知られている。
【０００３】
これらの穴開け加工技術は、例えば、イオンビームの集束（「Ｅビーム」と称されるプロセス）、または、その後に深反応性イオンエッチング（またはＤＲＩＥ）が続くフォトリソグラフィを備える。高真空を必要とするＥビーム技術は１００ｎｍより小さい直径の穴に適用され、加工が遅い。リソグラフィ技術はマスクの事前形成を必要とする；したがって、柔軟性に非常に乏しくコストがかかる。
【０００４】
誘電体材料（例えばガラス）のマイクロ／ナノ構造形成の分野において、発明者らは、ベッセルビーム形式の「非回折」の空間形状を有するフェムト秒レーザビームの使用が材料の深部に蓄積されるエネルギーの制御に近づくための手段を与えることを示している。この技術は、特に、アブレーションされる材料を排出するのに十分な強度であり、かつ、局所化された微小爆発の生成を可能にする（例えば、M.K. Bhuyan et al., "High aspect ratio nanochannel machining using single shot femtosecond Bessel beams", Appl. Phys. Lett. 97, 081102 (2010)を参照）。したがって、単一レーザパルスは、非常に高いアスペクト比のナノホール（ナノ管）の形成を可能にする。しかしながら、この技術は数百ナノメートルより小さい直径の穴に限定される。
【発明の概要】
【発明が解決しようとする課題】
【０００５】
本発明の目的は、大きな直径（１マイクロより大きい）の貫通穴の高速穴開け加工のための、特にマイクロエレクトロニクスにおける透明材料の微細加工に適用可能な、微細加工装置および方法を提供することにある。
【課題を解決するための手段】
【０００６】
第１態様によれば、本発明は、所定の材料でできた試料のレーザ微細加工用の装置に関する。この装置は、所定の入射ビームから出発して、当該集光モジュールの光軸に概ね沿って配向される集束シリンダにしたがって集光される非回折ビームの生成を可能とする集光モジュールと、前記集光モジュールにより前記試料中に集光した後に試料の体積中の前記集束シリンダの側面の位置にて多光子吸収による自由電荷のプラズマを生成するように設計される少なくとも一つの第１光パルス（Ｉ１）の放射手段と、を備える。
【０００７】
加工に望ましい材料の透過帯域に含まれるスペクトル帯域を第１光パルスが有するように放射手段を選択することにより、材料中での線形吸収が限定され、その結果、試料中での非線形多光子吸収により与えられるプロセスのおかげで材料の深さ方向の加工が可能となる。
【０００８】
材料の透過帯域は、媒質の吸収係数が所定の値、例えば０．５ｃｍ−１より小さいスペクトル帯域として定義され、厚さ１ｃｍの媒質における６０％より大きい透過率に対応する。したがって、透明なスペクトル帯域は、例えばシリコン型の半導体材料でできた試料であれば１１００ｎｍを超えるスペクトル帯域である。それは、ガラスなどの誘電体材料であれば可視域および赤外域のスペクトル全体をカバーする。言いかえれば、第１光パルスのスペクトル帯域は、少なくとも二光子の光遷移によってのみ電子遷移が生じることができるように選択される。
【０００９】
出願人らは、第１態様に係る装置が特に、集束シリンダにしたがって集光される非回折ビームの生成のおかげで、大きい直径の穴（典型的に１ミクロンより大きい）を形成するような試料の加工を可能にする一方で、単純な環状の回折ビームの伝搬から生じうるホットスポットおよび多重フィラメンテーションの現象を同時に防ぐことを示している。
【００１０】
このような非回折ビームは、空間周波数ｋｒの空間において、環状の強度分布およびΦ（ｋｒ，θ）＝Ｎθの形式の位相（「ボルテックス位相」と称される）を有するビームでることが好ましい。ここで（ｋｒ，θ）は円筒座標であり、Ｎは渦のトポロジカルチャージと呼ばれるゼロではない相対的な整数である。
【００１１】
好ましくは、空間周波数ｋｒの空間において、強度分布がゼロではない空間周波数ｋｒ０において強度最大値を示し、ｋｒ＝０とｋｒ＝ｋｒ０／５の間に含まれる空間周波数において無視できる強度（いいかえれば、強度最大値の２０分の１以下）を示す。
【００１２】
一変形例によれば、ベッセル−ボルテックスビームと呼ばれるこのような非回折ビームは、集光モジュールの光軸近傍の集光領域にて、Ｉ（ｒ）＝｜ＪＮ（ｋ０ｒsinγ）｜２ の径方向プロファイルにより近似的に記述されうる光強度Ｉ（ｒ）を有する。ここで、ｒは径方向の座標であり、ＪＮは第１種ベッセル関数のＮ次に対応する関数であり、ｋ０はレーザの中心波長λ０での波数ベクトルであり、γはビームの円錐角と呼ばれる。ベッセル−ボルテックスビームのパラメータの選択は、集束シリンダの幾何学的配置の調整を可能にする。
【００１３】
一変形例によれば、ベッセル−ボルテックスビームは、入射レーザビームから出発して、空間位相Φ（ｋｒ，θ）＝Ｎθを与える渦位相板の後にアキシコン型レンズを連続的に通過させることにより得られる。好ましくは、入射レーザビームが位相の適用領域にわたって実質的に一定な光強度、例えばガウシアン強度プロファイルを有する。代わりに、ベッセル−ボルテックスビームは、位相板または空間位相変調器を透過または反射するレーザビームから得られてもよい。
【００１４】
一変形例によれば、集光モジュールは、試料中に複数の集束シリンダを形成するような並行する数本の非回折ビームの形成を可能にする。
【００１５】
放射手段は、例えば、１００ピコ秒より小さい時間幅を有する第１光パルスまたは第１光パルス列の放射を可能にするパルスレーザ光源を備える。
【００１６】
一変形例によれば、第１光パルスまたは第１光パルス列の光強度は、プラズマ形成位置および／または集束シリンダの内側および／または集束シリンダの外側にて材料の物理化学的特性の変化を生じさせるのに十分な第１光強度閾値より高い。
【００１７】
一変形例によれば、光強度は、プラズマ形成位置にて材料のアブレーションを生じるさせるのに十分な第２光強度閾値よりも高い。
【００１８】
これらケースのいずれかにおいて、単一レーザパルスを用いてまたはパルス列を用いて材料の加工が実行されてもよい。
【００１９】
一変形例によれば、放射手段は、第１光パルスにより生成されるプラズマの形成位置にて空間的に重畳するように意図された少なくとも第２電磁波の放射を可能にする。
【００２０】
出願人らは、プラズマ形成における不均一性の原因となる非線形効果、特にカー効果が時間シフトした二つのパルスの形で試料に入射するパルスの時間領域の調整により実際に制限されうることを示している。したがって、１００ピコ秒以下の時間幅、好ましくは１０ピコ秒以下の時間幅を有する第１の超短光パルスは、集光モジュールを用いて試料中に集光した後に多光子吸収による自由電荷のプラズマの形成を可能にする。第１パルスよりも小さい光強度の第２の電磁波は、材料の物理化学的な特性の変化またはアブレーションさえも実現するエネルギーの蓄積を可能にする。
【００２１】
一変形例によれば、第１および第２パルスは、プラズマの自由電荷による吸収に基づく材料の加熱を第２パルスが可能にする程度に互いに時間的に十分に近い（第１および第２パルスは、プラズマの寿命よりも短い時間、材料によるが典型的に１から１０ｐｓだけ離れている。）
【００２２】
別の変形例によれば、レーザパルスは、プラズマの寿命より長い期間だけ離れるが、熱緩和時間よりも短い（材料によるが、典型的に１から１００ｎｓ）。
【００２３】
一変形例によれば、前記第２電磁波はマイクロ波またはテラヘルツ波であってよく、これらの波の波長は、いかなる線形吸収も防ぐために、加工に求められるであろう材料の透明の範囲に含まれる。代わりに、前記第２電磁波は、材料の透明の範囲に含まれる波長を有する光波であってもよく、例えばピコ秒の数分の１から数ミリ秒の間の範囲の時間幅を持つ単一パルスの形またはパルス列の形で放射されてもよい。
【００２４】
前記第１および第２光パルスの形成のために、一変形例によれば、二つの別個の同期レーザ光源を用いることが可能である。
【００２５】
代わりに、前記第１および第２放射手段は、レーザパルスを放射するための単一光源により形成され、前記レーザ光源から放射される光波から出発して第１および第２光パルスの生成を可能にする時間領域調整モジュールを備える。
【００２６】
好ましくは、第１態様に係る装置は、非回折ビームと試料の間の相対的な移動を可能にするスキャンモジュールをさらに備える。
【００２７】
一変形例によれば、装置は、放射手段により放射されるパルスの偏光を調整するモジュールをさらに備える。
【００２８】
一変形例によれば、装置は、集束シリンダの内側に含まれる材料を排出する手段をさらに備える。
【００２９】
第２態様によれば、本発明は、所定の透過帯域を示す材料でできた試料をレーザ微細加工する方法に関する。この方法は、微細穴開け、またはより一般的に、例えば切断のために材料中にストレスを加えることに適用されてよい。
【００３０】
第１態様に係る方法は、前記材料の透過帯域内に含まれるスペクトル帯域を有する少なくとも第１パルスを放射することと、前記試料中に集光した後に集束シリンダにしたがって集光される非回折ビームの形成を可能にする前記第１パルスを空間的に調整することとを備え、前記非回折ビームの光強度は、試料の体積中の前記集束シリンダの側面の位置での多光子吸収による自由電荷のプラズマの生成を可能にする。
【００３１】
一変形例によれば、この方法は、プラズマ形成位置および／または集束シリンダの内側および／または集束シリンダの外側にて材料の物理化学的特性の変化を生じさせるのに十分な光強度を持つ第１光パルスまたは第１光パルス列を放射することを備える。一変形例によれば、光強度は、プラズマ形成位置にて材料のアブレーションを生じさせるのに十分である。
【００３２】
一変形例によれば、この方法は、前記材料の透過帯域内に含まれるスペクトル帯域を有し、プラズマ形成位置にて空間的に重畳される少なくとも第２電磁波を放射することを備える。
【００３３】
一変形例によれば、前記第１パルスの空間的な調整は、集束シリンダにて前記第１パルスの光強度を実質的に一定とするために前記パルスの振幅を空間的に変調することを備える。
【００３４】
このように記載される方法は、多数の用途を提供する。
【００３５】
例えば、第２態様に係る方法は、少なくとも一つの貫通穴を形成するために、所定の材料でできた試料の微細穴開けに適用されることができる。
【００３６】
したがって、この方法は、変形例に応じて、第１光パルスの空間的調整のためのパラメータを制御することにより前記貫通穴の直径を制御すること、および／または、試料と非回折ビームの相対的な位置を調整すること、および／または、同心のベッセル−ボルテックスビームおよび異なるトポロジカルチャージを重畳することを備える。
【００３７】
一変形例によれば、この方法は、前記貫通穴を形成するために集束シリンダの内側に含まれる材料を、例えば化学的、超音波的または機械的手段（例えば空気または液体のジェット）により排出することをさらに備える。
【００３８】
第２態様に係る方法は、一変形例によれば、材料中にストレス領域を誘起することによる試料の切断に適用されてもよい。
【００３９】
第２態様に係る方法は、一変形例によれば、非常に大きな直径（典型的に数十ミクロンより大きい）を有する穴の「フライス加工」による穴開けに適用されてもよい。この場合、方法は、例えば除去されるべき領域の周りで集束シリンダを変位させることを備える。
【００４０】
本出願に記載される方法は、誘電体材料、例えば、ガラス、溶融石英、水晶、ニオブ酸リチウム、ダイアモンドに適用され、半導体材料に適用されてもよい。
【図面の簡単な説明】
【００４１】
本発明の他の特長ないし特徴は、以下の図面で説明される記載を理解することにより明らかになるであろう。
【図１】本発明の一例に係る微細加工方法を示す図である。
【図２】一例に係るベッセル−ボルテックスビームの空間周波数の分布曲線を示すグラフである。
【図３】一実施例に係る、ガウシアンビームから出発してベッセル−ボルテックスビームを生成する様子を模式的に示す図である。
【図４Ａ】第１実施例におけるベッセル−ボルテックスビームの縦方向形状に係る空間分布を示す画像である。
【図４Ｂ】第１実施例におけるベッセル−ボルテックスビームの横方向形状に係る空間分布を示す画像である。
【図５】第２実施例におけるベッセル−ボルテックスビームの縦方向形状に係る空間分布を示す画像である。
【図６】空間的調整モジュールの一例を有する本記載に係る装置を示す図である。
【図７】図７Ａおよび７Ｂは、時間領域調整モジュールの具体例を有する本記載に係る二つの装置を示す。
【図８】図８Ａ−８Ｅは、微細穴開けに適用される本記載に係る方法の一変形例に実装される様々ステップにて加工される部品を模式的に示す図である。
【図９】図９Ａ−９Ｃは、様々な厚さの部品への微細穴開けに適用される本記載に係る方法の変形例を模式的に示す図である。
【図１０】図１０Ａおよび１０Ｂは、切断に適用される本記載に係る方法の一変形例に実装される様々なステップにて加工される部品を模式的に示す図である。
【図１１】大直径を有する穴の微細穴開けに適用される本記載に係る方法の一変形例を模式的に示す図である。
【発明を実施するための形態】
【００４２】
図１は、試料への穴開け加工に適用される本記載に係る微細加工方法の第１の例を示す図である。
【００４３】
この例によれば、微細加工方法は、パルスレーザ光源によるビームの放射１０１と、時間領域調整ステップ１０２（選択的）、空間的調整ステップ１０３および偏光調整ステップ１０４（選択的）の後の穴開けされる試料１０へのビームの集光とを備える。これらは、本書にて後に詳述される。ビームのスキャンおよび試料の移動／回転（矢印１０６により記号化される）は、同一試料に対して連続的に複数の穴開け加工を実行するためのビームと試料の間の相対的な移動を可能にすることができる。一変形例によれば、本書にて後に詳述されるように、加工される部品が穴開け工程（ステップ１０５）の前に準備されてよく、穴開け加工後の部品の洗浄（ステップ１０７）がアブレーションされた材料を除去するために実行されてもよい。
【００４４】
入射ビームの空間的調整は、集光後に非回折ビームが形成されることを可能にし、その結果、集束シリンダ、いいかえれば、所定の寸法の集束シリンダの伝搬軸に沿って一定のプロファイルを維持する特性を有するビームを形成する。したがって、「非回折」と記載される。このようなビームは、集束シリンダの表面で光強度の最大値を示す。
【００４５】
本記載に係る非回折ビームは、概して言えば、空間周波数の領域にて環状の強度分布を有し、ゼロではない空間周波数ｋｒ０において強度最大値を持ち、かつ、空間周波数が０に近い範囲（例えばｋｒ＝０とｋｒ＝ｋｒ０／５の間）の空間周波数において無視できる強度（典型的に強度最大値の２０分の１以下）を持つ。さらにそれは、Φ（ｋｒ，θ）＝Ｎθの形式のスペクトルまたは空間位相を示す。ここで（ｋｒ，θ）は円筒座標であり、Ｎは渦のトポロジカルチャージと呼ばれるゼロではない相対的な整数である。
【００４６】
図２は、空間周波数領域での強度分布２００の一例を示す。この空間（ｋｘ，ｋｙ）において、分布はｋｒ０＝２πsinγ／λ０を中心とするガウシアン形状を有する径方向プロファイル（Ｉ（ｋｒ））を持った環状であってよく、または、図２に示されるような、より尖った形状であってもよい。このような形状は、レーザの中心波長λ０にて円錐角γを持ったビームを生成する。このような非回折ビームは、例えば、V. Jarutisらによって記述される（"Focusing of Laguerre-Gaussian beams by axicon", Optics Communication 184 (2000) 105 - 112）。
【００４７】
図３は、入射ビームＩ０（例えば、ガウシアンビームまたは所定の半径の円盤にわたって平坦な強度プロファイルを持つ「トップハット」ビーム）から出発してベッセル−ボルテックス型のビームを生成する一例に係る方法を示す。図４Ａおよび４Ｂは、第１例に係るＺ軸に沿って伝搬するベッセル−ボルテックス型のビームの空間分布を示し、それぞれビームの縦方向断面（Ｘ，Ｚ）および横方向断面（Ｘ，Ｙ）を示す。
【００４８】
図３に示される例において、入射ビームＩ０は、位相Φ（ｋｒ，θ）＝Ｎθを付与可能な「渦位相板」と呼ばれる位相板３１を通過した後、図３のシリンダ３１０により模式的に示される環状の強度分布を得るために、アキシコン型、または、より一般的には、Φ（ｒ）＝βｒ（円筒座標）の形式の空間位相を付与可能な任意の種類の素子を通過する。図４Ａおよび４Ｂに示されるように、このようにして得られるビームの強度分布は、伝搬軸に沿うゼロの強度と、環状領域４１０で最大値を持つ強度分布とを有する。このメインローブの周りで、二次的ローブ（４１１−４１３）はより小さい強度を有する。このビームは、特に伝搬長Ｌ、中心の暗領域の半径Ｒ（いいかえれば集束シリンダ３１０の半径）およびメインローブの厚さｅにより特徴付けられる。伝搬長Ｌは、例えば、光強度が最大光強度の半分以上に維持される集束シリンダの長さとして定義される。伝搬の間、最大強度の環状領域はほとんど変化せず、伝搬長と厚さの比率として得られる非回折ビームのアスペクト比の定義によれば、アスペクト比は５以上である。ベッセル−ボルテックスビームの特性は、ベッセル−ボルテックスビームの生成を可能にする要素のパラメータ、特に、渦のトポロジカルチャージＮ、調整システムに入射するガウシアンビームの「くびれ」（ここで、くびれは強度がＩｍａｘ／ｅ２に等しくなるビーム半径により定義され、Ｉｍａｘは最大光強度である）、および、ベッセルビームの円錐角γを選択することにより独立して調整できる。例えば、トポロジカルチャージを増やすことにより、集束シリンダの直径が増大する。集束シリンダのメインローブの厚さは、円錐角γが増えたとき、または同様に、フーリエ空間でのピーク強度がｋｒのより高い値に向けて移動したときに減少する。入射ガウシアンビームのくびれが増えたとき、または同様に、初期強度分布の幅が増えたときに、伝搬長Ｌが増える。
【００４９】
一変形例によれば、環状調整および渦調整を与えるために単一の空間調整素子を用いることができるであろう。
【００５０】
ベッセル−ボルテックスビームは、本記載に係る装置および方法に利益をもたらすために用いられる複数の特別な特徴を有する。
【００５１】
非回折ビーム、特にベッセル−ボルテックス型ビームの材料中の非線形伝搬は、準定常的である。これは、たとえ高強度であっても、これらのビームが空間および時間領域において非常に小さな変形しかなされないことを意味する。これは、高強度でのカー効果（自己収束）および材料中のレーザパルスにより生成される自由電子プラズマとの相互作用に起因して変形するガウシアンビームの伝搬とは極めて対照的である。
【００５２】
有利なことに、ベッセル−ボルテックス型ビームの優れた定常性は、十分に大きい円錐角（好ましくは、約１０度より大きい）に対して得られることを本出願人らは示している。
【００５３】
最後に、ベッセルーボルテックス型ビームの変形例は、波面にわずかな追加の変形を付与することにより形成されてもよい。例えば、図５に示されるように、ビームの非線形な準定常性の特性を同時に維持しつつ、中心の「暗」領域の直径が伝搬の間に減ったり増えたりしてもよい。この変形は、アフォーカル系における集光光学系の単純な縦方向のミスアライメントにより実現されてもよい。この変形は、マスクまたは位相板でのΦ＝ａｒ２の形式の二次の項の追加により得ることもできる。
【００５４】
本記載にて実現されるパルスの空間的調整のおかげで、非常に高い光強度（例えばフェムト秒パルスを用いる）を持つ単一レーザパルスを用いて材料中にナノ爆発を生じさせ、円筒状の中空を生成することが可能である。その結果、材料はシリンダの側面にて蒸発するだけである。このシリンダの内側に残る材料は、重力により、または、超音波洗浄などの他の方法を用いることにより排出されてよい。
【００５５】
アブレーション閾値下で機能することも可能である；その結果、レーザパルスに起因して物理的および／または化学的特性の変化を受けた後、選択的な化学的攻撃のステップ（例えば、石英ガラスの場合のフッ化水素酸または水酸化カリウム）が除去（アブレーション）自体を生じさせることを可能にする。
【００５６】
その結果、数十ミクロンの深さにわたって数十ミクロンの直径のオーダの大きさを持つチャネルの穴開けが単一レーザパルスを用いて実現することができ、これは、処理速度の観点で非常に魅力的な技術を提供する。
【００５７】
図１に示す一変形例によれば、時間領域調整ステップ１０２は、単一レーザ光源を用いて、試料が形成される材料の透過帯域に含まれるスペクトル帯域を持つ第１および第２光パルスの生成を可能にしてもよい。第１パルスは、短い時間、例えば１００ピコ秒より小さく、有利には１０ピコ秒より小さく、好ましくはピコ秒の数分の１を有し、多光子吸収により集束シリンダの位置で自由電荷のプラズマの形成を可能にする。第２パルスは、より長くまたは連続であってよく、レーザアブレーションを可能にするエネルギーの大部分の蓄積を可能にする。第２パルスは、第１パルスにより生成される励起が第２パルスが到達する時間まで活性であることを可能にするために第１と同期されてもよい（典型的に、この励起は材料に応じて０．１から５ピコ秒間継続する）。その強度が十分である場合、第２パルスは、イオン化アバランシェ効果による影響を受けてプラズマ密度を増幅させることもできる。第２パルスは、プラズマの自由電荷を励起し、材料の加熱に寄与するような態様にて、プラズマ寿命にわたって生成されてもよい。第２パルスは、より長い時間の後に生成されてもよいが、熱緩和時間より短く、つまり、典型的に１００ｎｍより小さい。
【００５８】
適切な時間幅および波長を持った二つのパルスの形での入射ビームの時間領域調整は、より低いエネルギーでの励起の実行を可能にし、したがって材料中を伝搬する間の非線形効果を最小化を可能にし、その結果、より長い時間幅の第２パルスのおかげで、ダメージまたはアブレーションを生じさせるための材料の加熱に必要なエネルギー密度の蓄積を可能にする。
【００５９】
第１レーザ光源および時間領域調整モジュールを用いる代わりとして、二つの別個のレーザ光源が第１および第２パルスの生成に用いられてよい。さらに、エネルギーの蓄積は、電磁波のスペクトル帯域が材料の透過帯域に含まれており、かつ、第１パルスにより形成されるプラズマの自由電荷に吸収されることができる限りにおいて、光波ではない、例えばマイクロ波やテラヘルツ波の形式の電磁波を用いて実行されることができる。代替的に、エネルギーの蓄積は、短くて速いパルス列により達成されてもよい。
【００６０】
図６は、一つの実施例における本記載に係る微細加工装置６０を示し、より具体的には集光モジュールの一例を示す。
【００６１】
装置６０は、この例において、Ｉ１で示される超短第１パルスの放射に適合したレーザ光源６０１を備える。選択的に、時間領域調整モジュール６０２は、既に説明したように、または、以下に詳述されるように、第１および第２光パルスの生成を可能にすることができる。
【００６２】
この装置はさらに、試料中のパルスの空間的な調整のための集光モジュール６０３を備える。これは、所定の入射ビームから出発して、試料中に集光シリンダにしたがった非回折ビーム３１０の生成を可能にする。非回折ビームは、例えば、ベッセル−ボルテックス型である。集光シリンダは、集光モジュールの光軸に沿って概ね配向される。時間領域調整モジュールにより二つの光パルスが形成される場合、同じモジュール６０３を二つのパルスが通過することが有利であり、これは試料中でのパルスの空間的な重畳を容易にすることができる。
【００６３】
図６の例において、集光モジュール６０３は、既述されたようなベッセル−ボルテックス型などの非回折ビームを生成するように設計される光学系６１２と、次に試料中のビームサイズを縮小するための結像系（６０４，６０９）とを備える。
【００６４】
既に説明したように、ビームの空間的な調整は二つの見方を備える。一方では空間周波数領域での環状強度分布の生成を目的とし、他方では渦型の位相をビームに与えることを目的とする。これら二つの調整機能は、同じ光学素子により独立的または一体的に実行されてもよい。
【００６５】
渦型の調整の実行を可能にする光学素子は、例えば、反射モードまたは透過モードの位相ホログラム、反射または透過モードの強度ホログラム（具体的にはバイナリ）、空間位相変調器、異方性の分布が光学的に刻まれたガラス板（例えば、M. Beresna et al. "Polarization sensitive elements fabricated by femtosecond laser nanostructuring of glass", Optical Material Express Vol. 1 N° 4 (2011)を参照）である。
【００６６】
環状の強度分布を形成するために、Φ（ｒ）＝βｒ（円筒座標）の形式の空間位相を与えるための本書で上述した全ての素子を用いることができる。同じ目的のために、アキシコンまたは中心に穴を持つミラーをさらに用いることができる。有利には、環状調整および渦調整を適用するための単一の空間調整素子が用いられるであろう。
【００６７】
また、並行して、同一またはわずかに異なる特性を持つこれらのビームを形成できることが有利である。これは、ホログラフィック構造のマトリックス、もしくは、特に微小アキシコンのマトリックスのおかげで実現されてもよい。
【００６８】
一変形例によれば、装置６０はさらに、非回折ビームの偏光を調整するためのモジュールを備えてもよい。特に円偏光は、ビームの位置にかかわりなく均一なダメージを得ることを可能にする。イオン化効率の観点での利益は、ラジアルまたはオルソラジアル偏光から得られてもよい。
【００６９】
結像系は、いかなる二次の位相歪みも導入されないための例えば「望遠鏡」または「４ｆ」形式のシステムであり、例えば光学素子６０４と顕微鏡レンズ６０９を備える。図６の例において、顕微鏡レンズ６０９は、試料中でのビームサイズを大幅に縮小させることを可能にする。好ましくは、加工に望まれる試料の領域を特定してビームに対する正しい位置決めを確実にするため、顕微鏡レンズは加工される試料の像がカメラ６０６に形成されることをも可能にする。カメラ６０６の前には集光レンズ６０７が配置される。
【００７０】
図６の例において、光学素子６０４の焦点面に配置される空間フィルタ６１１は、光学系６１２により形成される回折像の空間的なフィルタリングを可能にし、関心のある非回折ビームに対応する空間周波数のみが選択されるようにする。
【００７１】
一変形例によれば、空間的な調整は、伝搬軸上のビーム強度の調整を可能にし、とりわけ可能な限り均一にする振幅変調を備えてもよい。この振幅変調は、集光モジュールの特定の変調系（例えばミラーマトリックスまたは位相変調器）により実現されてもよく、または、このような変調系が既に非回折ビームの形成に用いられている場合、それが既存の変調系に一体化されてもよい。この場合、例えば図６に示す空間フィルタ６１１を用いて空間的にフィルタされるであろう回折次数にエネルギーの一部が向けられてもよい。
【００７２】
アブレーションされるある場所と別の場所との間での移動のための時間を減らすため、例えばガルバノミラー型のシステム６０８または非平行な面を持つ回転板のシステムといったレーザビーム用の変位系を用いることが有利かもしれない。
【００７３】
図７Ａ，７Ｂは、既述したような第１および第２光パルスの形成を目的とする、本発明に係る微細加工装置の例７０Ａおよび７０Ｂにおける時間領域調整モジュールの二つの実施例を示す。
【００７４】
各装置７０Ａおよび７０Ｂは、レーザ光源７０１と、前記第１および第２光パルスＩ１およびＩ２の生成を可能にする時間領域調整モジュール７０２とを備える。この装置はさらに、所定の入射ビームから出発して上述したような非回折ビーム３１０（例えばベッセル−ボルテックス型）の生成を可能にするビームの空間的調整のための集光モジュール７０３を備える。例えば集光モジュールは、非回折ビームを生成するように設計される光学系７１２と、ビーム縮小のための望遠鏡と偏向およびスキャンのためのミラー一式とを備えた光学ブロック７０９とを備える。図７Ａおよび７Ｂの例において、周波数変換モジュール７１８は、加工される材料の透過帯域にパルスの波長を適合させることを可能にする。例えばシリコンの場合、好ましくは波長１５５０ｎｍが選択されるであろう。この波長の超短パルスは、ファイバ技術もしくはその他の技術を使用し、周波数変換系７１８に導入される、例えば中心が８００ｎｍ（例えばチタン：サファイア技術を用いる）または１０３０ｎｍから１０６４ｎｍ（例えばイッテルビウム技術を用いる）のレーザ７０１により得られてもよい。ここで、後者は光パラメトリック増幅器（ＯＰＡ）または光パラメトリック発振器（ＯＰＯ）であってよい。周波数変換モジュールは、時間領域調整モジュール７０２の下流に配置されてよく、時間領域調整はより短い波長でより容易に実装される。
【００７５】
図７Ａは、時間領域調整モジュール７０２の第１例を示す。この例において、レーザ光源７０１により放射されるパルスＩ０は、ビームスプリッタ板７１４により二つに分割される。第１パルスＩ１は、ミラー７１９により反射された後、偏向板７１７を用いて周波数変換モジュール７１８に送られる。減衰器７１３は、試料７０５の特性にしたがってパルスＩ１の光強度が加工に望ましいように適合されることを可能にする。第２パルスは、パルスＩ２を形成するために、例えば回折格子システム、プリズムまたは音響光学結晶などのフェムト秒の従来技術にて既知の手段７１５により時間領域で伸長される。このパルスはその後、同様にして、周波数変換モジュール７１８に向けられる。
【００７６】
図７Ｂは、時間領域調整モジュール７０２の第２例を示す。この例では、パルスＩ０が二つに分割され、かつ、ＤＡＺＺＬＥＲ（登録商標）（ＦＡＳＴＬＩＴＥ（登録商標）製）型の音響光学システム７２１の助けにより時間領域で伸長される。電子制御シャッタ７２０は、例えば高パルスレートのレーザ光源が用いられる場合にパルス列の中からのパルスの選択を可能にする。
【００７７】
図７Ａおよび７Ｂに示される装置７０Ａおよび７０Ｂの代わりとして、二つの別個の同期レーザ光源が用いられてよい。二つのパルスは、加工される材料の透過帯域内に含まれるスペクトル帯域を有する。この場合、ビームの時間伸長手段を用いる必要はない。
【００７８】
一変形例によれば、第２パルスの時間幅およびエネルギーは、第２パルスが単独で材料中に加えられた場合にいかなる影響も生じないように調整される。この場合、パルスの同期は、より柔軟なパラメータである。第２パルスは、第１パルスの前に送られてもよい。材料中に蓄積されるエネルギーは、したがって第２パルスの最後と第１パルスの最初との間の時間差に比例する。特にこの手法は、第１パルスと比べて第２パルスの時間幅が長い場合に同期の正確性に係る制約を低減させることを可能にする。
【００７９】
一変形例によれば、本発明に係るナノ加工装置は、レーザにより放射されるパルス列の中から一以上のパルスを選択することを可能にする電子制御シャッタを備える。シャッタは、機械式または光学式であってもよい。後者の場合、例えばその後に偏光子が続くポッケルスセルであることができる。
【００８０】
代替的に、時間領域調整はパルス列の生成を備える。最初のパルスは、超短であり、集光モジュールの助けによる多光子吸収により得られる集光シリンダでの自由電荷のプラズマの生成を可能にする。後続のパルスは、エネルギーの蓄積を可能にする。第１パルスの時間幅は、例えば１０ｐｓより短い。第２パルスは、長くても短くてもよいがそれぞれ低強度である。したがって、典型的に１０ｐｓより短い時間幅を用いて、例えば材料中の自由電荷のプラズマの寿命より短い時間幅（つまり、ガラス中で約１００ｆｓ）を用いて、超短の第２パルスの列をプラズマの自由電荷の吸収によるエネルギーの蓄積および材料の加熱の生成に用いることができる。これらパルスは互いに近づけられており、例えばパルス間の時間差は１０ｐｓより小さい。前記パルスの強度は、カータイプの非線形効果によるビームの不安定化を避けるのに十分な程度に低い。一方でその強度は、自由電荷の生成に寄与し、プラズマ密度を増幅するの十分であってよい。パルス列の生成は、図７Ａ，７Ｂを参照して記載される手段、特にＤＡＺＺＬＥＲ（登録商標）または複数の遅延ラインにより得られてもよい。代わりに、例えばＤＡＺＺＬＥＲ（登録商標）を用いて、時間領域にてエアリー型のビームを生じさせる三次の位相に多重のサブパルスをスペクトル的に刻み込むことも可能である。一変形例によれば、第１および第２パルスの時間差は、材料中の自由電荷のプラズマの寿命より大きいが、熱緩和時間より小さい。
【００８１】
図８から１０は、本記載に係る微細加工方法の様々な用途を示す。
【００８２】
図８Ａから８Ｅは、１ミクロン以上のオーダの直径を有する貫通穴を形成するための微細穴開け加工法の第１の用途を示す。
【００８３】
図８Ａは、アブレーション工程前の部品１０を示す。試料を形成する材料は、例えば厚さが数十ミクロンのガラス板であり、形成される穴は、例えば数ミクロンまたはさらに言えば数十ミクロンの直径を有する。
【００８４】
一変形例によれば、アブレーション後のデブリの堆積を制限するため、または、空気／ガラス界面の交差時にビームの変形を低減させるような線形屈折率および／または非線形屈折率の適合を可能にするため、穴開け工程の前に、例えば、穴開け後に化学洗浄により除去可能なポリマーの層を穴開けされる部品の表面に堆積させることにより、部品が準備されてもよい。
【００８５】
穴開け工程は、好ましくは外気中で実行され、または、一変形例によれば、アブレーション後のデブリの堆積の限定もしくは上述の屈折率適合の実現のいずれかのために水中または液体媒質中で実行され、さもなければ、裏面に進行する穴開け加工を可能にするために多重パルスアブレーションモードにて実行される。
【００８６】
図８Ｂは、集束シリンダ３１０にしたがって集光される非回折ビームを集光した後、例えば試料の体積中の集束シリンダの側面の位置にて材料のアブレーションを生じさせるのに適合したパルスの光強度を形成するために空間的に調整された一以上のパルスによる試料の照射を示す。
【００８７】
図８Ｃは、中空の円筒形状を有する材料のアブレーションされた部分２１を示す。中央のアブレーションされていない円筒２２は、アブレーションの最後において依然として存在する。
【００８８】
図８Ｄは、この方法の最後のステップを示し、残存する円筒材料２２が排出される。これは、それ自身の重みでの重力によりなされることができる。
【００８９】
形成される部品は例えば図８Ｅに示され、材料中に円形断面の複数の穴２０ｉが形成される試料１０を備える。
【００９０】
空気もしくは液体のジェットを用いて、または、穴開けされる部品の一面を減圧させることを通じて、円筒２２を排出することも可能である。代わりに、超音波槽での洗浄工程を用いて、または、アブレーションされる材料の機能として選択される化学的攻撃を用いて、円筒を排出することが可能である。例えば、溶融石英またはガラスであれば、フッ化水素酸（ＨＦ）を用いる化学的攻撃または水酸化カリウム（ＫＯＨ）を用いる化学的攻撃により残存する円筒を除去することが有利であるかもしれない。これらは、前の点で述べたような洗浄工程と組み合わせることもできる。
【００９１】
穴開け加工それ自体が関係している限りにおいて、複数の戦略が利用されてもよい。
【００９２】
図９Ａに示される第１変形例によれば、穴開けされる部品がベッセルーボルテックスビームのほぼ中心に配置され、上述のように、特に図７Ａ，７Ｂに見ることができるように、部品にダメージを誘起するための一以上のレーザショットが十分なパワーを持つ単一の第１パルスの形式、または、第１パルス列の形式、または、異なる時間領域の特性を示す第１および第２パルスの連続の形式のいずれかで放射される。
【００９３】
厚い試料の場合、いいかえれば、ベッセル−ボルテックスビームの回折長より厚い場合、複数の変形が可能である。第１の例によれば、集束シリンダの軸に沿って部品が縦方向に移動させられる。図９Ｂおよび９Ｃに示される第２の例によれば、穴開けされる部品が様々な縦方向の位置の連続するレーザショットにより照らされることができる。
【００９４】
図９Ｂは、縦軸Ｚを持つ第１ベッセル−ボルテックスビームの生成を示し、図９Ｃは、個別に生成された後に同じ軸Ｚ上に縦シフト付きで重畳されるベッセル−ボルテックス型の二つの別のビーム９２，９３の生成を示す。この場合、これら様々なビームに起因する複数のレーザ照射により部品の変位なしにダメージが誘起される。この第２の戦略は、部品の表面と中心（コア）との間のダメージ閾値の違いに起因する潜在的な問題を避けることが可能になるために有利であることに留意されるべきである。
【００９５】
他の変形例は、微細穴開け加工向けに想定される。
【００９６】
例えば、穴開けされる部品は、一様に誘起されるダメージを分散するように、二つのレーザショットの間にビーム軸周りに一回転してもよい。
【００９７】
同じ部品に複数の穴開け加工を実現するため、それぞれの場所間で部品を移動させること、または、ベッセル−ボルテックスビームを並行して生成することを可能する装置の助けにより複数の場所でのアブレーションを同時に実行することが可能である。この解決策は、好ましくは、「多重化ホログラム」として知られるホログラムを用いて得られるかもしれない。
【００９８】
例えば大きな直径（典型的に数十ミクロンより大きい）の穴を形成するために、穴開けされる部品の同じ場所に複数のレーザショットが実行されてもよい。しかしながら、異なる直径を持つ同心のシリンダ上にダメージ領域を生成するため、ベッセル−ボルテックスビームについてわずかに異なるパラメータを用いる。異なるパラメータを持つこれらのビームは、ビームを生成する異なる手段を用いること、または、各照射間もしくは複数の場所での照射の各順序間のパラメータを変化させることのいずれかにより形成されてもよい。図１１は、６から１０の範囲のトポロジカルチャージを有するベッセル−ボルテックスビームについての様々な強度プロファイルを示す。これら強度プロファイルは、それぞれ４１０，４２０，４３０，４４０，４５０の符号が付されている。有利には、最小半径のアブレーションのシリンダを規定するビームを用いて開始した後にアブレーションのシリンダの半径を徐々に増加させてアブレーションが実行される。この理由は、アブレーションのシリンダにて材料が不透明または高拡散となり、より小さい半径のシリンダへの光の伝搬を遮断することによる。
【００９９】
大きな直径の穴を穴開けする場合、「フライス加工」のプロセスを用いることもできる。この場合、方法は、例えば空洞にされる領域の周囲で集束シリンダを変位させることを備える。
【０１００】
図１０Ａおよび１０Ｂは、ガラス板型の誘電体材料の板または半導体材料のウェハなどの試料を切断するための本記載に係る方法の別の用途を示す。
【０１０１】
試料１０は、例えば上述したようなベッセル−ボルテックス型のビームを用いて照らされ、集束シリンダの側面に位置する体積１２０ｉ，１２０ｊ，１２０ｋ，１２０ｌ内の材料の物理化学的特性の変化を生じさせるようにして試料がビームに対して変位される（図１０Ａ）。これら材料の変化は、垂直面１００にストレスが加えられた領域を誘起し、材料の脆弱化およびこの面での切断をもたらす（図１０Ｂ）。照らされるこの面は、有利には、傾斜端部を持つ切り欠きを生成するために傾斜してもよい。優れた表面品質は、このようにして得ることができる（平坦度は典型的にλ／２０より優れる）。
【０１０２】
一定数の詳細な実施例を通じて説明がなされたが、本発明に係るレーザ微細加工の方法および装置は、当業者であれば明らかであろう様々な変形例、改良例および改善例を備える。以下の請求項に記載されるように、これら様々な変形例、改良例および改善例が本発明の範囲の一部を形成することが理解されよう。
【図１】
0006512612.tif 000002
【図２】
0006512612.tif 000003
【図３】
0006512612.tif 000004
【図４Ａ】
0006512612.tif 000005
【図４Ｂ】
0006512612.tif 000006
【図５】
0006512612.tif 000007
【図６】
0006512612.tif 000008
【図７Ａ】
0006512612.tif 000009
【図７Ｂ】
0006512612.tif 000010
【図８Ａ】
0006512612.tif 000011
【図８Ｂ】
0006512612.tif 000012
【図８Ｃ】
0006512612.tif 000013
【図８Ｄ】
0006512612.tif 000014
【図８Ｅ】
0006512612.tif 000015
【図９Ａ】
0006512612.tif 000016
【図９Ｂ】
0006512612.tif 000017
【図９Ｃ】
0006512612.tif 000018
【図１０Ａ】
0006512612.tif 000019
【図１０Ｂ】
0006512612.tif 000020
【図１１】
0006512612.tif 000021